Brevet FR2053301A1 — publié le 19710416

, i 2053301 La présenté Invention concerne une bande protectrice pour l'utilisation dans les pellicules en rouleau et en pack. Les bandes protectrices ont pour but de protéger les pellicules contre l'exposition et d'entraîner la pellicule dans l'appareil photographique ou le chargeur. Les bandes de papier protecteur 5 ne doivent pas réagir chimiquement avec les pellicules et ne doivent pas perturber l'équilibre de teneur en eau des émulsions. En outre, ces bandes doivent être opaques à la lumière et posséder Une résistance au déchirement éTevée. De plus, les bandes protectrices pour les chargeurs doivent être d'une constitution telle que des forces de frottement soient produites entre la 10 pellicule et la bande protectrice lorsque l'on déroule la pellicule. La force de frottement doit être assez grande pour qu'avec les diamètres différents du côté débiteur et du cpté récepteur, il se forme un bourrelet de réserve bande protectrice devant la fenêtre d'exposition assurant que la pellicule se trouve à plat dans la fenêtre. En outre, il est nécessaire que les bandes 15 protectrices soient très raides pour que le mécanisme de l'appareil photographique ne se mette pas en marche prématurément. On connaît déjà des bandes protectrices à une et plusieurs couches constituées de papier noir qui a été verni, par exemple par un vernis à la nitrocellulose, ou enduit de divers mélanges de latex ou de polyéthylène. 20 Lorsque l'on vernit ou enduit les bandes de papier, les bandes protectrices obtenues comme produit final ne sont souvent pas d'épaisseur uniforme. De plus, l'équilibre d'humidité de la pellicule peut être déplacé. La résistance aux déchirements et la raideur ne sont améliorées que d'une manière insignifiante par le vernissage ou l'enduction. Les bandes protectrices qui ont été 25 enduites de polyéthylène sont bien meilleures à ce point de vue, mais elles ont l'inconvénient que la pellicule est insuffisamment protégée du papier. Bien que la résistance à la rupture et la résistance aux déchirements soient plus élevées que dans les types de bandes protectrices mentionnés ci-dessus, on désire encore obtenir des valeurs plus élevées. 30 L'invention a pour objet la mise au point de bandes protectrices de fabrication simple et dans lesquelles on évite les inconvénients décrits ci-dessus. Selon l'invention, la face noire de la bande protectrice est doublée d'une feuille de polyester et la face de la feuille de polyester du côté 35 de la pellicule est rugueuse. La feuille de polyester est avantageusement rugueuse à un degré tel que le coefficient de frottement de la feuille de polyester par rapport à la pellicule soit compris entre 0,4 et 0,8. 70 28239 2 2053301 Le coefficient de frottement d'une feuille contre la pellicule peut être déterminé par exemple de la manière suivante : On place l'une contre l'autre la feuille et la pélliàile et en Les charge .avec un poids G et on tire la feuille contre la pellicule maintenue en position. 5 Le coefficient de frottement A est alors obtenu à partir de la force de traction F \p On décrit ci-après plus en détail un mode de mise en oeuvre de l'invention avec référence au dessin de la figure inique ci-annexéîqui représente une bande protectrice doublée d'une feuille de polyester. 10 Avant le doublage de la bande, on étire la feuille de polyester 1 dans deux directions perpendiculaires et on applique un agent liant, par exemple une cire ou un vernis thermo-actif sur la face destinée à être en contact avec le papier. La face 3 de la feuille qui est du côté de la pellicule est rendue rugueuse par un procédé connu. Même des feuilles n'ayant une épaisseur de 15 seulement 8 à 20 yi améliorent notablement les propriétés suivantes des bandes protectrices : 1. Le papier et les pellicules sont protégés l'un de l'autre de sorte qu'il n'y a pas de réaction chimique sur la pellicule. Le polyester est photographique-ment inerte et résistant à la chaleur jusqu'à 8o°C. 20 2. L'équilibre de teneur en eau de la pellicule reste constant puisque la perméabilité des feuilles de polyester à la vapeur d'eau est beaucoup plus faible que celle des feuilleâ de polyéthylène ou des bandes enduites de latex. 3. La feuille a une qualité uniforme. 4. La résistance aux déchirements de la bande protectrice est notablement 25 améliorée car les feuilles de polyester ont une résistance aux déchirements sensiblement plus élevée que les feuilles de polyéthylène de même épaisseur. De même, la raideur de la bande protectrice est aussi fortement accrue. 5. Le coefficient de firottEmert peut être ajustée à n'importe quelle valeur désirée dans les limites données de 0,4 à 0,8 par une préparation appropriée 30 de la surface de la feuille de polyester pour la rendre rugueuse. 28239 3 2053301 REVENDICATIONS 1. Bande protectrice pour pellicules en rouleau ou en pack consistant en bande de papier doublée, caractérisée en ce que la face noire de la bande de papier est doublée d'une feuille de polyester et la face de la feuille du polyester qui est vis-à-vis de la pellicule est rendue rugueuse. 2. Bande protectrice selon la revendication 1, caractérisée en ce que le coefficient de frottemeit entre la feuille de polyester et la pellicule est compris entre 0,4 et 0,8.